(57)【特許請求の範囲】
【請求項１】
一方の面側に凹部と凸部からなる凹凸形状を備えるシートの、前記凸部の上面に第一の砥粒が、そして、前記凹部に前記第一の砥粒よりも硬度の高い第二の砥粒が、それぞれ複数配置されていることを特徴とする研磨シート。
【請求項２】
前記第一の砥粒が、一次粒子同士が互いに部分的にかつ空隙が形成された状態で結合している粒状の多孔質体により構成された砥粒であり、かつ、
前記第二の砥粒が、セラミックス焼結体により構成された砥粒であることを特徴とする請求項１に記載の研磨シート。
【請求項３】
前記第一の砥粒および前記第二の砥粒が、前記シートにバインダを介して配置されていることを特徴とする請求項１または請求項２に記載の研磨シート。
【請求項４】
前記シートの他方の面側の、前記凸部に対応する位置に、凹部が形成されていることを特徴とする請求項１ないし請求項３のいずれか１項に記載の研磨シート。
【請求項５】
請求項１ないし請求項４のいずれか１項に記載の研磨シートを有し、かつ、他方の面側にアスカーＣ硬度が４０未満の裏打ち材が配置されていることを特徴とする研磨具。
【請求項６】
請求項１ないし請求項４のいずれか１項に記載の研磨シートか、または、請求項５に記載の研磨具を用いて研磨作業を行うことを特徴とする研磨方法。
【発明の詳細な説明】
【技術分野】
【０００１】
本発明は、研磨シート、研磨具、及び、研磨方法に関する。
【背景技術】
【０００２】
浴室、洗面場などに設置されている鏡やガラスの表面、調理用具、水道の蛇口、浴槽、流し台などには、水が使用される環境の影響により、水垢が堆積する。特に、鏡やガラス表面の水垢は炭酸カルシウムや、シリカが主成分であり、非常に強固で除去しにくい。特に、水垢が厚く、かつ、ガラスなどに食い込んでいる、いわゆるウロコ状態となっていると、スポンジによるこすり洗浄では完全除去が困難な場合がある。
【０００３】
市販のサンドペーパーを用いて鏡やガラスの表面の水垢除去を試みることも行われている。しかし、サンドペーパーの砥粒の材質はアルミナ、シリカ、ジルコニアなどであり、これらは鏡やガラスよりも硬度が高いために、水垢除去は可能となるが、鏡やガラスの表面にも傷がついてしまうと云う欠点がある。
【０００４】
特許文献１に記載された技術は、ガラス、シリコンウェーハなどを対象とした研磨工具に関するものである。ここで、この技術による研磨シートの例を図１２にモデル的に示した。この例では砥粒１がバインダ層２によりシート状の基材２６の一方の面に配置されている。
【０００５】
この技術による研磨シートを用いて、鏡やガラス表面の水垢除去を試みたが十分な効果が得られず、特にウロコ状態となった水垢の除去には非常に大きな力を加えながら研磨（洗浄）しても、その効果は非常に低いものであった。
【発明の概要】
【発明が解決しようとする課題】
【０００６】
本発明では、上記従来技術の問題を解決する、すなわち、従来の研磨シートや研磨具では極めて除去困難な、鏡やガラスに付着した水垢、特にウロコ状態となった水垢を、鏡やガラスに傷を付けてしまうリスクを低減しつつ、迅速に除去することを可能にできる研磨シート、研磨具、及び、研磨方法を提供することを目的とする。
【課題を解決するための手段】
【０００７】
本発明の研磨シートは、上記課題を解決するために、一方の面側に表面から突出した凸部が設けられたシートの、前記凸部の上面に第一の砥粒が、そして、前記表面に前記第一の砥粒よりも硬度の高い第二の砥粒が、それぞれ複数配置されていることを特徴とする。
【発明の効果】
【０００８】
本発明の研磨シートによれば、一方の面側に表面から突出した凸部が設けられたシートの、前記凸部の上面に第一の砥粒が、そして、前記表面に前記第一の砥粒よりも硬度の高い第二の砥粒が、それぞれ複数配置されている構成により、研磨作業時に、凸部の上面に配置された、比較的硬度の低い第一の砥粒が被研磨材に比較的高い接触圧力で接して研磨に寄与するとともに、シートの凸部が変形して、シートの表面部分に配置された比較的硬度の高い第二の砥粒が被研磨材に比較的低い接触圧力で接して研磨に寄与するので、第一の砥粒の研磨能力に、被研磨材に対して傷を付けない範囲で第二の砥粒による研磨能力が加わり、被研磨材に対して傷を付けてしまうリスクを低減しつつ、水垢等を迅速に除去することが可能となる。
【図面の簡単な説明】
【０００９】
【図１】一次粒子同士が互いに部分的にかつ空隙が形成された状態で結合している粒状の多孔質体により構成された砥粒のモデル図である。
【図２】本発明で用いる、凸部が設けられたシート（基材）の一例を示すモデル図（ｂ）とその製造方法の一例を示すモデル説明図（ａ）である。
【図３】本発明の研磨シートの一例の製造方法の例を示すモデル説明図である。
【図４】本発明の研磨具の一例を示すモデル断面図である。
【図５】図４に示した研磨具を用いた研磨（洗浄）の効果を示す写真である。
【図６】図４に示した研磨具による水垢除去作業の能率向上効果のメカニズムのモデル説明図である。
【図７】本発明の研磨シートで用いるシートの他の一例の製造方法の一例を示すモデル説明図である。
【図８】図７に示した方法で製造されたシートを用いた本発明の研磨具の一例を示すモデル断面図である。
【図９】図８に示した研磨具での、水垢除去作業の能率向上効果のメカニズムのモデル説明図である。
【図１０】本発明の研磨具の別の実施形態例を示すモデル断面図である。
【図１１】図１０に示した研磨具での、水垢除去作業の能率向上効果のメカニズムのモデル説明図である。
【図１２】従来技術による研磨具の一例を示すモデル断面図である。
【発明を実施するための形態】
【００１０】
以下、図面に基づいて本発明について説明する。
＜第一の実施形態例＞
＜＜第一の砥粒＞＞
図１は、本実施態様例で第一の砥粒として用いる、一次粒子同士が互いに部分的にかつ空隙が形成された状態で結合している粒状の多孔質体（以下、「粒状の多孔質体」と云う。）により構成された砥粒１のモデル図である。
【００１１】
この粒状の多孔質体は、硬質な無機材料からなる一次粒子１ａが凝集して形成された二次粒子が、一次粒子１ａ同士の結合点に１葉双曲面状（鼓状）のネック１ｂが形成される温度で加熱処理して得られる粒状の多孔質体である。さらに、その多数の一次粒子１ａが部分的に、かつ、それらの間に空隙が形成されている状態で結合している。このような粒状の多孔質体は、例えば特許文献１に提示された方法で製造することができる。
【００１２】
一次粒子１ａとしては、例えば、酸化ジルコニウム、酸化セリウム（セリア）、シリカ、アルミナ、酸化チタン、または、それらの混合物を用いることができる。これらは、いずれも高い硬度を有するので、これらから構成された粒状の多孔質は高い研磨効果ないし洗浄効果が得られる砥粒となる。
【００１３】
本実施形態例では、第一の砥粒として、酸化ジルコニウム（ジルコニア）の一次粒子を用い、水を加えてスラリーとした後、スプレードライヤ法により二次粒子を形成し、さらに加熱処理して得た粒状の多孔質体を用いた。加熱処理の際、一次粒子同士の結合力がウロコ状態となった水垢の除去に適したものとなるように処理温度、および、処理時間を設定した。この粒状の多孔質体を砥粒として用いることで、水垢よりも硬い鏡やガラスに傷、スクラッチの発生なしに、高品位な研磨面を得ることができる。
【００１４】
なお、この粒状の多孔質体の粒径を、堀場製作所製レーザ回折／散乱式粒度分布測定装置ＬＡ−９２０を用いて測定した結果、数平均粒径は６０μｍであり、最大粒径は８０μｍであることが判った。
【００１５】
本実施形態例では、第一の砥粒として、上記のように粒状の多孔質体を用いたが、本発明は、これに限定されず、後述する第二の砥粒よりも硬度の低い砥粒であれば、第一の砥粒として用いることができる。
【００１６】
＜＜第二の砥粒＞＞
本発明で、第二の砥粒として、第一の砥粒の硬度よりも高い硬度を有するものを用いる。例えば、炭化ケイ素、酸化ジルコニウム（ジルコニア）、酸化セリウム、シリカ、アルミナ、酸化チタン等、または、それらの混合物を高温で焼結もしくは溶融して得た塊状のセラミックスを、粉砕機により粉砕して得られた粒子を第二の砥粒として用いることができる。また、白色溶融アルミナ等の溶融セラミックスを粉砕して得た粒子も第二の砥粒として用いることができる。さらに、上記の粒状の多孔質体を、ただし、硬度がより高くなるように加熱処理条件を変更したものも用いることもできる。本実施形態例では、白色溶融アルミナを粉砕して得た砥粒を用いた。この第二の砥粒の数平均粒径は１０μｍ、最大粒径は２０μｍであった。
【００１７】
ここで、上記の粒状の多孔質体の硬度とこの粉砕アルミナの硬度とをモース硬度計により比較したところ、粉砕アルミナの硬度が粒状の多孔質体の硬度に比べて高いことが確認された。
【００１８】
＜＜研磨シート＞＞
本発明では基材となるシートとしては、樹脂から構成された、通常、エンボスシートと云われる、凸部が形成されたシートを用いる（なお、本発明では、一般に厚さが２００μｍ以下である「フィルム」も含めて、「シート」と云う。）。
【００１９】
シートの材質としては、一般に用いられる樹脂を用いることができるが、ポリカーボネート、ポリエチエンナフタレート、ポリプロピレン、ポリメチルメタアクリレート、ポリエチエンテレフタレートなどが挙げられ、このうち、ポリエチレンテレフタレートであると、機械的な強度が高く、可撓性にも優れているために好ましい。
【００２０】
シートの厚さとしては、形成される凸部が、研磨作業時に適度に変形して本発明の効果が得られるように、シートの材質を勘案して適宜選択するが、例えば１０μｍ以上１００μｍ以下である。
【００２１】
図２には、一方の面側に複数の凸部が形成されたシートの製造方法の一例を示すモデル説明図（図２（ａ））と、この方法で製造されたシート１０のモデル上面図（図２（ｂ））と、を示す。
【００２２】
すなわち、図２（ｂ）に図示したような、一方の面（以下、「凸部形成面」とも云う。）側に複数の、シート１０の表面１０ｂと平行な上面１０ａ１を有する凸部１０ａがシート１０の表面１０ｂから突出して設けられ、他方の面（以下、「裏面」とも云う。）が平面となっているシート１０は、例えば、樹脂シートを図２（ａ）に示したローラ対の間を通過させて製造することができる。
【００２３】
このようなローラ対は、周面に凹凸が形成された凹凸ローラ（図中、上側のローラ）と平面ローラ（図中、下側ローラ）とにより構成されたローラ対である。なお、凸部１０ａ形成の際には、必要に応じてシート、及び／または、少なくとも一方のローラを加熱しながら通過させることができる。
【００２４】
凸部１０ａの上面１０ａ１のシート１０の表面１０ｂからの高さ（以下、「凸部高さ」と云う。）は、用いる砥粒の大きさにもよるが、通常、１０μｍ以上６００μｍ以下、好ましくは４０μｍ以上２００μｍ以下である。
【００２５】
なお、上記では凸部１０ａの上面１０ａ１は、シート１０の表面１０ｂと平行な例を示したが、必ずしも平行である必要はなく、本発明の効果が得られる限りにおいて、上面１０ａ１が表面１０ｂに対して斜めに設けられていてもよい。また、上面１０ａ１が凸面あるいは凹面であってもよく、さらには凹凸を有する曲面等であってもよい。
【００２６】
本発明の研磨シートの基材となるシート１０において、シート１０全体の面積（１００％）に対する凸部１０ａの上面１０ａ１の総面積は、２０％以上８０％以下とすることが、水垢を小さい力で容易に除去できるので好ましい。より好ましい範囲は４０％以上６０％以下である。
【００２７】
本実施形態例では、厚さが１００μｍのポリエチエンナフタレート製のシートを用い、図２（ａ）にモデル的に示したようにエンボス加工を施して、凸部１０ａの上面１０ａ１の、シート１０の表面１０ｂからの高さが５０μｍ、シート１０全体の面積（１００％）に対する上面１０ａ１の総面積が５０％のシート（エンボスシート）を得た。
【００２８】
なお、図２では、四角錐台形状の凸部１０ａ同士の間のシート１０の表面１０ｂ部分が碁盤目状となるように配置された例を示したが、本発明はこれに限定されることなく、凸部の形状は円、楕円、自由曲線、渦巻状（この場合、１つの凸部だけで本発明の研磨シートを形成することが可能となる。）などや、これらを任意に組み合わせて配置することができる。
【００２９】
次いで、砥粒をシート１０の凸部形成面の表面に配置し固定する方法の一例について、図３を用いて説明する。
【００３０】
＜＜塗布工程１（第二の砥粒の配置：図３（ａ）参照）＞＞
図３（ａ）にモデル的に示すように、表面１０ｂに平行な上面１０ａ１を有する凸部１０ａが形成されたシート１０に、その凸部１０ａの上面１０ａ１のみをマスキングするマスク２０を配置する。次いで表面１０ｂにバインダを塗布してバインダ層２を形成し、その後、第二の砥粒３をバインダ層２上に供給する。第二の砥粒３は、バインダ層２により保持され、その一部がバインダ層２から突出して配置される。その後、マスク２０を除去する。
【００３１】
なお、このようなバインダは、ワイヤバーコータ、ダイコータ、コンマコーター、グラビアコータ、ナイフコータなどにより塗布できる。
【００３２】
バインダは、接着性に優れるものであることが、砥粒の脱離やバインダ層自体のシートからの剥離を未然に防ぐために必要である。さらに、浴室や室外の鏡やガラスを研磨する場合には、耐水性があるものであることが必要となる。このようなものとして、例えばウレタン系、ポリエステル系、あるいは、ポリオレフィン系のバインダなどが、挙げられる。
【００３３】
バインダ層２の厚さとしては、バインダ層２から第一の砥粒１の一部が突出する必要があるので、用いる砥粒の大きさにもよるが、２μｍ以上１５０μｍ以下、好ましくは５μｍ以上５０μｍ以下である。なお、本実施形態例では、ウレタン系のバインダを用い、バインダ層２の厚さは５μｍとした。
【００３４】
＜＜塗布工程２（第一の砥粒の配置）：図３（ｂ）参照＞＞
シート１０に、表面１０ｂ部分のみをマスキングするマスク２１を配置する。
その後、凸部１０ａの上面１０ａ１にバインダを塗布してバインダ層２を形成し、上記の第一の砥粒１をバインダ層２上に供給する。第一の砥粒１は、バインダ層２により保持され、その上部がバインダ層２から突出して配置される。その後、マスク２１を除去する。
【００３５】
このようにして形成された第一の実施形態例の研磨シートＡ１では、図３（ｃ）に示すように凸部１０ａの上面１０ａ１には第一の砥粒１としてのジルコニア製の粒状の多孔質体が複数配置され、シート１０の表面１０ｂには第二の砥粒であるアルミナが複数配置されている。
【００３６】
＜＜研磨具の作製＞＞
図４には、上記のようにして形成された研磨シートＡ１の裏面にシート状の裏打ち材２３を接着剤（両面テープ等を用いてもよい。）を用いて接着して形成した、本実施形態例の研磨具Ａのモデル断面図を示す。
【００３７】
裏打ち材２３としては、被研磨材との接触性が低下しないように、弾性体からなり可撓性を有するものであることが好ましく、このようなものとして、例えば天然ゴム、シリコーンゴムなどのゴム系材料や、発泡ポリエチレン、発泡ウレタンなどの発泡材料が挙げられる。
【００３８】
さらに、裏打ち材２３として、そのゴム硬度（アスカーＣ硬度（ＡＳＫＥＲ  Ｃ））が４０未満のものであることが好ましい。硬度が高すぎると高い研磨能率が得られにくい。
【００３９】
本実施形態例では、三福工業株式会社製の、アスカーＣ硬度が３８で厚さ３０ｍｍの裏打ち材２３を、上記の研磨シートＡ１の裏面に接着して本実施形態例の研磨具Ａを得た。
【００４０】
＜＜水垢洗浄効果の確認実験＞＞
上記で作成した本実施形態例の研磨具Ａを用いて、水で濡らしながら、鏡（ガラス）に付着した水垢の除去（以下、「洗浄」とも云う。）を手作業で行った。すると、従来の、すなわち、特許文献１に記載の技術による研磨具を用いた場合に比べて、小さな力で容易に水垢除去が可能となり、作業時間も約１／３となった。さらに、鏡（ガラス）表面には、目視で判るようなスクラッチや傷などの発生もなかった。
【００４１】
図５に、本実施形態例の研磨具Ａを用い、水垢が付着したガラス（図中、「洗浄前」。）に対して水垢除去を行ったもの（図中、「洗浄後」。）の、両者による照明器具の反射像を撮影した写真を示す。図５により、本実施形態例の研磨具によれば、スクラッチや傷などの発生なしに、水垢除去が可能となることが理解される。
【００４２】
図６に、本発明の研磨具である研磨具Ａを用いた時に得られる水垢除去作業の能率向上効果のメカニズムのモデル説明図（断面図）を示す。
【００４３】
研磨具Ａを押圧しながら水垢３１が付着したガラス３０に接触させて研磨を行うと、研磨具Ａの凸部１０ａが圧縮されて弾性変形する（図６では、シート１０の表面１０ｂと本来、平行な上面１０ａ１が凹状に弾性変形している状態がモデル的に示されている。）。このような変形の結果、研磨具Ａの上面１０ａ１に配置された第一の砥粒１と、研磨具Ａの表面１０ａに配置された第二の砥粒３と、が同時に、ガラス３０ないし水垢３１と接触する。
【００４４】
このとき、硬度が相対的に低い第一の砥粒１が高い接触圧力で、そして、硬度が相対的に高い第二の砥粒３が低い接触圧力で、同時にガラス３０ないし水垢３１に接してそれぞれ水垢３１の除去に寄与する。その結果、第一の砥粒１による水垢３１の除去効果と、硬度が相対的に高い第二の砥粒３による高い水垢３１の除去効果と、を複合させた高い研磨能率向上効果を得ながらも、傷およびスクラッチの発生抑制効果をも同時に得ることができる。
【００４５】
このように、本発明の研磨シートを用いることにより、従来の研磨シートもしくは研磨具では、除去が極めて困難であった、強固なウロコ状態となった水垢を、鏡ないしガラスに傷を付けるおそれを低減させながら、小さな力で容易に除去することが可能となる。
【００４６】
＜第２の実施形態例＞
図４に示された第一の実施形態例である研磨具Ａでは、一方の面に凸部１０ａが設けられ、他方の面が平面となっているシート１０を用いたが、第二の実施形態例では、一方の面に凸部が設けられ、他方の面側の、前記凸部に対応する位置に、凹部が形成されているシートを用いる。
【００４７】
図７に、このようなシート１１の製造方法をモデル的に示す。この例で用いるローラ対を構成する２つのローラはともにその周面に凹凸が形成された凹凸ローラである。そして、一方のローラの周面の凸部が原料シートの一方の面に接するときに、他方のローラの周面の凹部が被加工シートの他方の面側に位置するように回転駆動されている。このローラ対により、一方の面に凸部１１ａが設けられ、他方の面側の凸部１１ａに対応する位置に凹部１１ｃが形成されているシート１１が得られる。本実施態様例ではエンボス加工に用いたローラ対のみ上記研磨具Ａと異なり、原料シートとしては同じものを用いて、エンボスシートであるシート１１を得た。
【００４８】
図８には、第一の実施形態例の研磨具Ａと同様にして、ただし、シート１０の代わりにシート１１を、また、研磨シート側の面が研磨シートの裏面の凹部１１ｃに対応した凸部２４ａが設けられている以外は裏打ち材２３と同様の裏打ち材２４を、それぞれ用いて作製した、本実施形態例の研磨具Ｂのモデル断面図を示す。この研磨具Ｂでは、凸部１１ａの上面１１ａ１には第１の砥粒１が、そして、表面１１ｂには第２の砥粒３が、それぞれバインダ層２により保持されて、これら砥粒の上部がバインダ層２から突出して配置されている。
【００４９】
この研磨具Ｂを用いて、水で濡らしながら、鏡やガラスに付着したウロコ状態となった水垢の除去を手作業で行った。研磨具Ａを用いた場合と同様に、従来の研磨具を用いた場合に比べて，小さな力で容易に水垢を除去でき、作業時間も約１／３となった。さらに、鏡およびガラスの表面には、目視で判るようなスクラッチや傷などは発生しなかった。
【００５０】
この研磨具Ｂにおいても、図９にその水垢除去作業の能率向上効果のメカニズムをモデル的に示す。図示したように研磨作業時に、シート１１の凸部１１ａが弾性変形する。その結果、比較的硬度の低い第一の砥粒１が比較的高い接触圧力で、比較的硬度の高い第二の砥粒３が比較的低い接触圧力で、同時にガラス３０ないし水垢３１に接して共に水垢３１の除去に寄与する。このため、高い研磨能率を得ながらも、傷およびスクラッチの発生抑制効果を同時に得ることができる。
【００５１】
＜第三の実施形態例＞
第三の実施形態例として、第二の実施形態例同様に、上記のシート１１を用い、ただし裏打ちシートとしては、研磨シート側の面が平面となっている、第一の実施形態例で用いた裏打ち材２３を用いて、図１０に断面をモデル的に示した研磨具Ｃを作製した。この研磨具Ｃでは、シート１１と裏打ち材２３との間に空隙２５が形成されている。
【００５２】
この研磨具Ｃを用いて、研磨具Ａや研磨具Ｂと同様にウロコ状態となった水垢の除去を手作業で行ったところ、これらの場合と同様に、小さな力で容易に水垢が除去でき、鏡およびガラスの表面には、目視で判るようなスクラッチや傷などは発生しなかった。
【００５３】
なお、この研磨具Ｃでは、上記のように、研磨具Ａや研磨具Ｂとは異なり、シート１１と裏打ち材２３との間に空隙２５が形成されている。このため、研磨作業持に、研磨具Ａや研磨具Ｂよりも小さい力でもシート１１の凸部１１ａが弾性変形するので、第二の砥粒による水垢除去効果をこれら研磨具Ａや研磨具Ｂよりも得られやすい。
【００５４】
この研磨具Ｃにおいても、図１１にその水垢除去作業の能率向上効果のメカニズムをモデル的に示す。図示したように、研磨作業時に、シート１１の凸部１１ａが弾性変形する。その結果、比較的硬度の低い第一の砥粒１が比較的高い接触圧力で、比較的硬度の高い第二の砥粒３が比較的低い接触圧力で、同時にガラス３０ないし水垢３１に接して共に水垢３１の除去に寄与する。このため、研磨具Ｃを用いることにより、高い研磨能率を得ながらも、傷およびスクラッチの発生抑制効果をも同時に得ることができる。
【００５５】
＜第四の実施形態例（セラミックス焼結体により構成された砥粒を用いる例（その１））＞
研磨具Ａと同様に、ただし、粉砕アルミナの代わりに炭化ケイ素焼結体を粉砕して得た粒子を第二の砥粒としてを用いて、研磨具Ｄを作製した。このときの第二の砥粒の数平均粒径は１０μｍ、最大粒径は１８μｍであった。また、第一の砥粒とした粒状の多孔質体の硬度とこの粉砕炭化ケイ素焼結体の硬度とを比較したところ、粉砕炭化ケイ素焼結体の硬度が粒状の多孔質体の硬度に比べて高いことが確認された。この研磨具Ｄを用いて、ウロコ状態となった水垢の除去を手作業で行ったところ、研磨具Ａを用いた場合と同様に、小さな力で容易に水垢が除去でき、鏡およびガラスの表面には、目視で判るようなスクラッチや傷などは発生しなかった。
【００５６】
＜第四の実施形態例（セラミックス焼結体により構成された砥粒を用いる例（その２））＞
研磨具Ｂと同様に、ただし、粉砕アルミナの代わりにジルコニアアルミナ焼結体を粉砕して得た粒子を第二の砥粒としてを用いて、研磨具Ｅを作製した。このときの第二の砥粒の数平均粒径は２０μｍ、最大粒径は３０μｍであった。また、第一の砥粒とした粒状の多孔質体の硬度とこの粉砕ジルコニアアルミナ焼結体の硬度とを比較したところ、ジルコニアアルミナ焼結体の硬度が粒状の多孔質体の硬度に比べて高いことが確認された。この研磨具Ｅを用いて、ウロコ状態となった水垢の除去を手作業で行ったところ、研磨具Ｂを用いた場合と同様に、小さな力で容易に水垢が除去でき、鏡およびガラスの表面には、目視で判るようなスクラッチや傷などは発生しなかった。
【００５７】
以上、本発明について、好ましい実施形態を挙げて説明したが、本発明の研磨シート、研磨具、及び、研磨方法は上記実施形態の構成に限定されるものではない。また、本発明の研磨シート、研磨具、及び、研磨方法の用途としてもガラスや鏡の研磨用途以外の用途にも用い得る。
【００５８】
当業者は、従来公知の知見に従い、本発明の研磨シート、研磨具、及び、研磨方法を適宜改変することができる。このような改変によってもなお本発明の研磨シート、研磨具、及び、研磨方法の構成を具備する限り、もちろん、本発明の範疇に含まれるものである。
【符号の説明】
【００５９】
１    砥粒（粒状の多孔質体）
１ａ  一次粒子
１ｂ  １葉双曲面状（鼓状）のネック
１０、１１  複数の凸部が設けられたシート
１０ａ、１１ａ  凸部
１０ａ１、１１ａ１  上面
１０ｂ、１１ｂ  シートの表面
１１ｃ  凹部
２３、２４  裏打ち材
【先行技術文献】
【特許文献】
【００６０】
【特許文献１】特開２００３−１０５３２４号公報
【図１】
0006476924.tif 000002
【図２】
0006476924.tif 000003
【図３】
0006476924.tif 000004
【図４】
0006476924.tif 000005
【図５】
0006476924.tif 000006
【図６】
0006476924.tif 000007
【図７】
0006476924.tif 000008
【図８】
0006476924.tif 000009
【図９】
0006476924.tif 000010
【図１０】
0006476924.tif 000011
【図１１】
0006476924.tif 000012
【図１２】
0006476924.tif 000013